(57)【特許請求の範囲】
【請求項１】
第１の保護層、第１の感光層、支持基材、第２の感光層、および第２の保護層をこの順序で含み、前記支持基材が第１の面と前記第１の面の反対側の第２の面とを有する、両面カラー印画紙であって、
第１の障壁層と第１の遮光層の少なくとも１層とが、前記第１の感光層と前記支持基材の第１の面との間に挟まれており、前記第１の障壁層は、前記第１の感光層と前記第１の遮光層との間に配置されており、
第２の障壁層と第２の遮光層の少なくとも１層とが、前記支持基材の第２の面と前記第２の感光層との間に挟まれており、前記第２の障壁層は、前記第２の遮光層と前記第２の感光層との間に配置されており、
前記支持基材に対しておよび前記支持基材に向かって、前記第１の保護層、前記第１の感光層、前記第１の障壁層、および前記第１の遮光層が、それぞれ前記第２の保護層、前記第２の感光層、前記第２の障壁層、および前記第２の遮光層と対称的に構成され、
前記遮光層のそれぞれが、遮光材料、ステイン防止剤、ゼラチン、および安定化剤を含むコーティング組成物から調製され、前記組成物の前記成分のそれぞれのコーティング量が、下記の通りである、両面カラー印画紙。
遮光材料          ０．０１４から０．８８ｇ／ｍ２
ステイン防止剤    ０．０１１から０．２８ｇ／ｍ２
ゼラチン          ０．２１から５．６５ｇ／ｍ２
安定化剤          ０．０９３から１．６７ｇ／ｍ２
【請求項２】
前記障壁層のそれぞれが０．５から５μｍの厚さを有する、請求項１に記載の両面カラー印画紙。
【請求項３】
前記障壁層のそれぞれを形成するための材料が、ステイン防止剤およびゼラチンを含む、請求項１または２に記載の両面カラー印画紙。
【請求項４】
前記遮光層のそれぞれが０．５から５μｍの厚さを有する、請求項１から３の何れか一項に記載の両面カラー印画紙。
【請求項５】
前記遮光材料が、コロイド銀、ハレーション防止染料、カーボンブラック、二酸化チタン、二酸化ケイ素、アルミニウム粉末、およびこれらの組合せからなる群から選択される、請求項１から４の何れか一項に記載の両面カラー印画紙。
【請求項６】
前記遮光層のそれぞれが、０．１０から３．００の反射濃度を有する、請求項１から５の何れか一項に記載の両面カラー印画紙。
【請求項７】
前記感光層が、赤感性層、緑感性層、および青感性層の３種のコーティングを含み、前記３種のコーティングは、カプラーと、おのおの対応する色の光に感光するハロゲン化銀とを含む乳剤を均一にコーティングすることによって形成される、請求項１から６の何れか一項に記載の両面カラー印画紙。
【発明の詳細な説明】
【技術分野】
【０００１】
本発明は、写真材料に関する。より詳細には、本発明は、両面カラー印画紙に関する。
【背景技術】
【０００２】
従来の片面カラー印画紙は、片面画像を形成するのにその一面のみを露光に供することができ、その裏面には画像を形成することができない。したがって、印画紙をフレームまたはアルバムに配置した後は、画像が形成されている一面しか見ることができない。その結果、画像担体の領域への印画紙の適用は制約を受ける。それに加え、印画紙に示される支持基材は完全に使用されず、その結果、高いコストになる。近年、短期デジタル両面印刷技術が開発され、その市場容量は急速に拡大しつつある。デジタル両面印刷の主な形態は、デジタル印刷またはインクジェット印刷であり、これらの印刷は、限りある平面担体上で、従来の片面感光性カラー印画紙により提供されるグラフィック情報の２倍程度の情報を消費者に提供することができる。したがって、短期デジタル両面印刷は、名刺、個人向けカレンダー、メニュー、オークション用パンフレット、ホテル用見本カード（ｓｐｅｃｉｍｅｎ  ｃａｒｄ）、招待状、作業表、営業促進ビラなどの適用例で広く使用されているが、これらの適用例は大きな損失をもたらし、伝統的なハロゲン化銀印刷業に深刻な課題をもたらした。しかし、短期デジタル両面印刷は、効率をある程度まで改善しかつ個々の消費者のニーズを満たすにも関わらず、限られた色、狭い色域、不十分な画像階調、不十分な解像度、長いデリバリーサイクル、および高いコストを含む欠点を有する。
【０００３】
中国実用新案特許Ｎｏ．ＺＬ  ２００５２００２３０２４．５は、両面レーザ露光引伸ばし機およびそれによって使用される両面感光紙を開示する。両面露光引伸ばし機は、露光ユニットを含み、感光紙が露光される領域の上側および下側に、２個のレーザ露光機が対称的に設置されている。回路制御ユニットは走査シグナルを出力し、これら走査シグナルの制御下で、感光紙の両面をレーザ露光機によって露光して、各面に画像を形成する。露光された感光紙を、引き続き現像ユニットに送って現像し拡大する。そのようなプロセスを通して、画像が感光紙の両面に形成される。Ｎｏ．ＺＬ  ２００５２００２３０２４．５に開示された感光紙は、紙ベース、第１の感光層、第１の保護層、第２の感光層、および第２の保護層を含み、第１の感光層および第１の保護層は紙ベースの一方の面に連続して積層され、第２の感光層および第２の保護層は紙ベースの他方の面に連続して積層される。紙ベースに対しておよび紙ベースに向かって、第１の感光層および第１の保護層は、それぞれ第２の感光層および第２の保護層と対称的に構成される。これら感光層および保護層は、カラー印画紙を生成するための周知の従来の方法によって積層される。このように生成された感光紙の写真性能は、両面露光が原因で低下し易く、高いかぶり濃度および低い感光性などの欠陥が生じる可能性がある。
【先行技術文献】
【特許文献】
【０００４】
【特許文献１】中国実用新案特許Ｎｏ．ＺＬ  ２００５２００２３０２４．５
【発明の概要】
【発明が解決しようとする課題】
【０００５】
本発明により解決される１つの技術的問題は、従来技術の上述の欠陥を克服し、かつ色が豊富であり、色域が広く、画像階調が多様であり、解像度および効率が高く、コストが低い画像をもたらすことができる、両面カラー印画紙を提供することである。
【課題を解決するための手段】
【０００６】
上述の技術的な課題を解決するために、本発明は、下記の技術的解決策を提供する。
【０００７】
第１の保護層、第１の感光層、支持基材、第２の感光層、および第２の保護層をこの順序で含み、支持基材が第１の面とこの第１の面の反対側の第２の面とを有する、両面カラー印画紙であって、第１の障壁層と第１の遮光層の少なくとも１層とが、第１の感光層と支持基材の第１の面との間に挟まれており、第１の障壁層は、第１の感光層と第１の遮光層との間に配置されており、第２の障壁層と第２の遮光層の少なくとも１層とが、支持基材の第２の面と第２の感光層との間に挟まれており、第２の障壁層は、第２の遮光層と第２の感光層との間に配置されており、支持基材に対しておよび支持基材に向かって、第１の保護層、第１の感光層、第１の障壁層、および第１の遮光層が、それぞれ第２の保護層、第２の感光層、第２の障壁層、および第２の遮光層と対称的に構成されていることを特徴とする両面カラー印画紙。
【０００８】
上述の両面カラー印画紙によれば、障壁層のそれぞれは、０．５から５μｍの厚さを有する。
【０００９】
上述の両面カラー印画紙によれば、障壁層のそれぞれを形成するための材料は、ステイン防止剤（ａｎｔｉ−ｓｔａｉｎ  ａｇｅｎｔ）およびゼラチンを含む。
【００１０】
上述の両面カラー印画紙によれば、遮光層のそれぞれは、０．５から５μｍの厚さを有する。
【００１１】
上述の両面カラー印画紙によれば、遮光層のそれぞれは、遮光材料、ステイン防止剤、ゼラチン、および安定化剤を含むコーティング組成物から調製され、この組成物の成分のそれぞれのコーティング量は、下記の通りである。
遮光材料          ０．０１４から０．８８ｇ／ｍ２
ステイン防止剤      ０．０１１から０．２８ｇ／ｍ２
ゼラチン          ０．２１から５．６５ｇ／ｍ２
安定化剤          ０．０９３から１．６７ｇ／ｍ２
【００１２】
上述の両面感光性カラー印画紙によれば、前記遮光材料は、コロイド銀、ハレーション防止染料、カーボンブラック、およびこれらの組合せからなる群から選択される。
【００１３】
上述の両面感光性カラー印画紙によれば、遮光層のそれぞれは、０．１０から３．００の反射濃度を有する。
【００１４】
上述の両面感光性カラー印画紙によれば、感光層のそれぞれは、赤感性層、緑感性層、および青感性層の３種のコーティングを含み、前記３種のコーティングは、それぞれ、発色剤と、対応する色の光に感光するハロゲン化銀とを含む乳剤を、均一にコーティングすることによって形成される。
【００１５】
従来の片面印画紙を露光に供する場合、露光の光は乳剤層を通過し、次いで白色の紙ベースに到達し、そこで光の一部がさらに白色紙ベースを透過することになり、一方、残りの光は乳剤層に反射することになり、それによって、生成物の感光性が改善される。一方、両面カラー印画紙の両面は乳剤でコーティングされているので、印画紙の片面が露光されると、白色紙ベースを透過した光は裏面の乳剤を露光することになり、したがって干渉画像が形成され、それが印画紙の写真性能に悪影響を及ぼし、その結果、かぶり濃度および低い感光性などの欠陥が生じる。したがって、白色紙ベースを透過した光は、排除されなければならない。この問題を解決するために、本発明によって提供された両面カラー印画紙は、白色紙ベースを透過した光の一部を吸収するようにかつ非露光面の乳剤が露光されて干渉画像を形成するのを防ぐように、遮光材料を含有する遮光層を含む。しかし、遮光材料は白色紙ベースを透過した光を吸収することができるが、遮光材料は、乳剤層に反射されるべき光の一部も吸収し、それが不十分な露光につながり、印画紙の写真性能を低下させる。その結果、遮光層の厚さおよび使用される遮光材料の量は、紙ベースを透過した光が吸収されるように、また干渉画像を形成する裏面の乳剤の露光が防止されるように、適切に選択されるべきである。一方、乳剤層に反射されるべき光の吸光度は、可能な限り低下し、それに応じて、印画紙の写真性能に及ぼす悪影響が可能な限り減少する。限定するものではないが、本発明による遮光層の厚さは、好ましくは０．５から５μｍである。
【００１６】
本発明による遮光層中の遮光材料は、コロイド銀、ハレーション防止染料、カーボンブラック、二酸化チタン、二酸化ケイ素、およびアルミニウム粉末からなる群から選択された１種または複数であってもよいが、これらに限定するものではない。遮光材料の全ては現像プロセス中に除去され、したがって、生成物の白さは悪影響を受けない。
【００１７】
コロイド銀は、コロイド形態をしたナノスケールの金属銀であり、灰色の外観を呈し、全ての可視光を吸収する。コロイド銀は、漂白または定着プロセス中に除去することができる。
【００１８】
コロイド銀は、以下に記述されるプロセスによって調製することができる。例えば、コロイド単体銀の粒子は、還元剤により硝酸銀を還元することにより、還元の進行と共により大きく成長するコアとして機能する１次銀粒子の凝集体をもたらし、その結果、安定な２次粒子を形成するステップ、この２次粒子を沈殿させるステップ、この沈殿物を水で洗浄するステップ、および洗浄した沈殿物を再溶解するステップによって形成することができる。あるいは、コロイド単体銀の粒子は、まず、硝酸銀とハロゲン塩とを反応させてハロゲン化銀粒子をもたらし、次いでハロゲン化銀と還元剤および現像促進剤とを反応させることによって、形成することがすることができる。
【００１９】
ハレーション防止染料は、フィルムの分解能が改善されるように、乳剤層の内部および間の光散乱を防止する染料である。ハレーション防止染料は、内部ハレーション防止染料としても知られており、その例には、下式Ｚ−１からＺ−７によって表されるもの、または下式Ｚ−１からＺ−７によって表される化合物の組合せからなる群から選択された１種または複数の化合物が含まれるが、これらに限定するものではない（以後、各構造には１つの記号を割り当て、１つの特定構造に割り当てられた各記号は、表される構造のすぐ下に示す。）。
【００２０】
【化１】
0005260754.tif 000002
0005260754.tif 000003
【００２１】
カーボンブラックは、炭素を含有する原材料の不完全燃焼によって生成された微粉末である。カーボンブラックは、極めて強い着色強度および隠蔽力を有し、これら着色強度および隠蔽力の両方は、抗ＵＶ効果と同様に、カーボンブラック粒子の粒度が低下するにつれて増大する。カーボンブラックは、水による変色のために除去することができる。
【００２２】
ステイン防止剤は、遮光材料に含有されていてもよいキノンジイミンと反応し、かつキノンジイミンを還元してｐ−フェニレンジアミンの構造を有する化合物にする、弱還元性化合物である。それによって、キノンジイミンはカップリング活性を失い、隣接する乳剤層内に移動することができない。このように、隣接する乳剤層のステインとかぶり作用は、回避することができる。遮光層に有用なステイン防止剤は、下記の物質または下記の物質の組合せからなる群から選択された１種または複数にすることができるが、これらに限定するものではない。
【００２３】
【化２】
0005260754.tif 000004
【００２４】
本発明に適用可能な安定化剤には、下記の物質が含まれる。
【００２５】
【化３】
0005260754.tif 000005
【００２６】
遮光層の遮光作用は、主に、遮光材料によって実現される。同じ量に関し、種々の遮光材料が、種々の吸光度を、したがって種々の反射濃度を有する遮光層を提供することができる。したがって、遮光層の吸収作用は、遮光材料によって提供される反射濃度に依存する。好ましくは、遮光層の反射濃度は０．１０から３．００の範囲内である。本明細書では、いわゆる反射濃度は、入射光の量と反射光の量との比の対数であり、この値は遮光層の遮光能力を示す。
【００２７】
印画紙の調製中、現像プロセスでの酸化生成物であるキノンジイミンイオンは、遮光層に含有される遮光材料中に残留する可能性があり、残留しているキノンジイミンイオンは、隣接する乳剤層内に移動し、感光層に含有されるカプラーと結合して、望ましくない色を形成し、生成物にかぶりを引き起こす可能性がある。キノンジイミンの移動を回避するには、遮光層と感光層との間に障壁層を設けるべきである。障壁層は、親水性ゼラチンにより形成される層であり、ステイン防止剤を含有し、このステイン防止剤は、限定するものではないがＫＢ−１、ＫＢ−２、ＫＢ−３、ＫＢ−４、ＫＢ−５、およびＫＢ−６、またはこれらの組合せからなる群から選択された１種または複数にすることができる。
【００２８】
本発明によれば、障壁層の厚さも、キノンジイミンの移動を回避するための重要な因子である。障壁層が薄すぎる場合、現像プロセスでの酸化生成物または遮光層の抗ハレーション染料が隣接する感光層内に移動しないように、効果的に機能しないと考えられる。一方、障壁層が厚すぎる場合、処理剤の浸透に悪影響を及ぼし、その結果、遮光材料の除去が不十分になり、生成物の白さを損なうと考えられる。本発明による障壁層の厚さは、好ましくは０．５から５μｍであるが、決してこれらに限定されない。
【００２９】
本発明では、感光層は、赤感性コーティング、緑感性コーティング、および青感性コーティングの３種のコーティングを含み、前記３種のコーティングは、それぞれ、発色剤と、対応する色の光に感光するハロゲン化銀とを含む乳剤を、均一にコーティングすることによって形成される。本発明で使用される赤、緑、または青の光に感光するハロゲン化銀は、当技術分野で公知のダブルジェット乳化技術により調製することができ、当技術分野で公知の増感法により、化学物質で増感しまたはあるスペクトルで増感することができる。乳剤を調製する場合、Ｉｒ３＋、Ｒｈ３＋、Ｏｓ３＋などの、周期表におけるＶＩＩＩ族遷移金属のイオンをドープして、乳剤の写真特性を改善してもよい。さらに、乳剤を調製する場合、安定化剤、かぶり防止剤、またはその他の添加剤を添加して、乳剤の写真特性を改善してもよい。
【００３０】
本発明で使用される、赤、緑、および青の色を形成するためのカプラー、退色防止剤、ステイン防止剤、紫外線吸収剤、および有機剥離剤の全ては、当技術分野で公知の化合物であり、これらは、当技術分野で公知の分散方法によって、ゼラチンの水溶液中に分散される。ナトリウムトリイソプロピルナフチルスルホネート、ドデシル硫酸ナトリウム、ナトリウムドデシルベンゼンスルホネート、およびナトリウムジ（２−エチルヘキシル）スルホスクシネートなどの分散剤を、使用することができる。有用な溶媒は、フタル酸ジブチル、リン酸トリクレシル、リン酸トリブチル、クエン酸トリブチル、およびベンゾエート、およびこれらの組合せなど、高沸点を有するエステルである。それに加え、酢酸エチルなど、低沸点を有する溶媒の一部を、添加することができる。分散剤、高沸点を有する溶媒、および低沸点を有する溶媒のそれぞれの有用な量は、従来の分散配合物に採用された含量と同じである。
【００３１】
本発明によれば、感光層に使用されるステイン防止剤は、ＫＢ−１、ＫＢ−２、ＫＢ−３、ＫＢ−４、ＫＢ−５、およびＫＢ−６、またはこれらの組合せからなる群から選択された１種または複数にすることができるが、これらに限定するものではない。
【００３２】
本発明による感光層に有用な、カプラー、退色防止剤、安定化剤、紫外線吸収剤、高沸点を有する溶媒の例は、下記の通り示す。
【００３３】
カプラーには、下記の物質が含まれる。
【００３４】
【化４】
0005260754.tif 000006
0005260754.tif 000007
【００３５】
退色防止剤には、下記の物質が含まれる。
【００３６】
【化５】
0005260754.tif 000008
【００３７】
安定化剤には、下記の物質が含まれる。
【００３８】
【化６】
0005260754.tif 000009
【００３９】
高沸点を有する溶媒には、下記の物質が含まれる。
【００４０】
【化７】
0005260754.tif 000010
【００４１】
紫外線吸収剤には、下記の物質が含まれる。
【００４２】
【化８】
0005260754.tif 000011
【００４３】
保護層は、親水性ゼラチンから調製される。保護層は、主に、クロッピング、トリミング、パッケージング、および処理中に感光層に引掻き傷を付けないように機能する。さらに、保護層の機械的強度および剥離特性を改善するために、いくつかの方法を用いることができる。これらの方法には、使用されるゼラチンが適切に選択され、ゼラチンの一部を置換するのにポリマーが使用され、つや消し剤が添加される方法が含まれる。
【００４４】
本発明による両面カラー印画紙の外観および性質を改善するには、当技術分野で公知の界面活性剤、増粘剤、安定化剤、および硬化剤などの添加剤を添加することができる。
【００４５】
本発明において、支持基材は特に限定されず、当技術分野で公知のカラー印画紙用の任意の紙ベースにすることができる。
【００４６】
本発明により提供される両面カラー印画紙は、下記の方法によって調製することができる。
【００４７】
まず、遮光層を形成するためのコーティング組成物（遮光材料、写真用ゼラチン、およびステイン防止剤を含む）と、ゼラチンおよびステイン防止剤を含む障壁層を形成するためのコーティング組成物を、調製する。次いで、青感性層を形成するためのコーティング組成物、緑感性層を形成するためのコーティング組成物、赤感性層を形成するためのコーティング組成物、および第１の保護層を形成するためのコーティング組成物を、当技術分野で周知のカラー印画紙を生成するための方法により調製する。２面、即ち第１の面およびこの第１の面の反対側の第２の面を有する支持基材を提供する。第１の遮光層を、押出しコーティング法によって支持基材の第１の面に均一に付着させ、次いで凝縮し、乾燥する。第２に、第１の障壁層を、第１の遮光層が付着している基材試料の面に均一に付着させ、次いで凝縮し、乾燥する。第３に、第１の青感性層、第１の緑感性層、第１の赤感性層、および第１の保護層を続けてかつ均一に、第１の遮光層および第１の障壁層が付着されている基材試料の面に付着させ、凝縮し、乾燥する。その後、第２の遮光層、第２の障壁層、第２の青感性層、第２の緑感性層、第２の赤感性層、および第２の保護層を続けてかつ均一に、上記第１の遮光層、第１の障壁層、第１の青感性層、第１の緑感性層、第１の赤感性層、および第１の保護層をそれぞれ形成するための同じプロセスに従って支持基材の第２の面に付着させ、次いで凝縮し、乾燥する。それによって、両面カラー印画紙試料が得られる。
【００４８】
従来技術と比較すると、本発明により提供される両面カラー印画紙は、色がより豊富で、色域がより広く、画像の階調がより多様であり、解像度および効率がより高く、コストがより低い。
【図面の簡単な説明】
【００４９】
【図１】本発明により提供される両面カラー印画紙の構造を示す概略図である。
【発明を実施するための形態】
【００５０】
本発明について、図１を参照しながらさらに記述する。本発明により提供される両面カラー印画紙は、支持基材１と、この支持基材１の一方の面に連続して積層された第１の遮光層２、第１の障壁層３、第１の感光層４、および第１の保護層５と、この支持基材１の他方の面に連続して積層された第２の遮光層６、第２の障壁層７、第２の感光層８、および第２の保護層９とを含む。支持基材１に関してかつこの支持基材１に向かって、第１の遮光層２、第１の障壁層３、第１の感光層４、および第１の保護層５が、それぞれ第２の遮光層６、第２の障壁層７、第２の感光層８、および第２の保護層９と対称的に構成されている。
【００５１】
本発明により提供される両面カラー印画紙について、実施例の形でさらに記述する。実施例は、本発明の範囲を限定するものではないことに留意されたい。
【実施例１】
【００５２】
【表１】
0005260754.tif 000012
【００５３】
【表２】
0005260754.tif 000013
【００５４】
【表３】
0005260754.tif 000014
【００５５】
【表４】
0005260754.tif 000015
【００５６】
【表５】
0005260754.tif 000016
【００５７】
【表６】
0005260754.tif 000017
【００５８】
【表７】
0005260754.tif 000018
【００５９】
【表８】
0005260754.tif 000019
【００６０】
【表９】
0005260754.tif 000020
【００６１】
上述の第１から第９のコーティングのそれぞれを形成するためのコーティング組成物を、それぞれ、上記表に列挙された各成分のコーティング量に従い調製する。２面、即ち第１の面およびこの第１の面の反対側の第２の面を有する紙ベースを、支持基材１として働くように提供する。遮光層を形成するためのコーティング組成物を、押出しコーティング法によって、支持基材の第１の面に均一に付着させる。付着した組成物を凝縮し、乾燥する。組成物のコーティング量は、厚さ０．５μｍおよび濃度０．１０３である第１の遮光層２が形成されるように調節する。厚さおよび濃度は、サブトラクション法（ｓｕｂｔｒａｃｔｉｏｎ  ｍｅｔｈｏｄ）によって測定する。障壁層を形成するためのコーティング組成物は、上記にて得られた第１の遮光層２の面に均一に付着させる。付着した組成物を凝縮し、乾燥する。組成物のコーティング量は、厚さ０．５μｍの第１の障壁層３が形成されるように調節する。厚さは、やはりサブトラクション法によって測定する。次いで第１のＲＧＢ感性層４（青感性層、中間層、緑感性層、紫外線吸収層、赤感性層、および紫外線吸収剤層からなる）、および第１の保護層５は、上記第３から第９のコーティングを形成するためのコーティング組成物を付着させ次いで付着させた組成物を凝縮し乾燥するステップをそれぞれ繰り返すことによって、第１の障壁層３の面に続けて形成する。第２の遮光層６、第２の障壁層７、第２のＲＧＢ感光層８、および第２の保護層９は、それぞれ上記第１の遮光層２、第１の障壁層３、第１のＲＧＢ感光層４、および第１の保護層５を形成するのと同じプロセスに従って、紙ベース、即ち支持基材１の第２の面に続けて形成する。それによって、図１に示される両面カラー印画紙試料が得られる。
【００６２】
このように得られた試料を、公知の標準的な仕様に従いいくつかの試験細片に切断し、暗環境下でパックし、次いで高温高湿（温度は６５℃であり、湿度は８０％ＲＨである。）の内部環境を有する試験ボックス内に３０分間置く。細片を取り出し、従来の露光装置で露光する。露光後の細片を、当技術分野で公知のＲＡ−４処理技術により現像する。細片の写真特性を測定し、その結果をＴａｂｌｅ  １（表４６）にまとめる。この結果を従来の片面感光性カラー印画紙試料の写真特性と比較することによって、本発明により調製された両面カラー印画紙試料の写真特性は、下記の標準的試料の場合と実質的に均等であることがわかる。
【実施例２】
【００６３】
【表１０】
0005260754.tif 000021
【００６４】
【表１１】
0005260754.tif 000022
【００６５】
【表１２】
0005260754.tif 000023
【００６６】
【表１３】
0005260754.tif 000024
【００６７】
【表１４】
0005260754.tif 000025
【００６８】
【表１５】
0005260754.tif 000026
【００６９】
【表１６】
0005260754.tif 000027
【００７０】
【表１７】
0005260754.tif 000028
【００７１】
【表１８】
0005260754.tif 000029
【００７２】
上述の第１から第９のコーティングのそれぞれを形成するためのコーティング組成物を、それぞれ、上記表に列挙された各成分のコーティング量に従い調製する。２面、即ち第１の面およびこの第１の面の反対側の第２の面を有する紙ベースを、支持基材１として働くように提供する。遮光層を形成するためのコーティング組成物を、押出しコーティング法によって、支持基材の第１の面に均一に付着させる。付着した組成物を凝縮し、乾燥する。組成物のコーティング量は、厚さ２μｍおよび濃度１．１０である第１の遮光層２が形成されるように調節する。厚さおよび濃度は、サブトラクション法によって測定する。障壁層を形成するためのコーティング組成物は、上記にて得られた第１の遮光層２の面に均一に付着させる。付着した組成物を凝縮し、乾燥する。組成物のコーティング量は、厚さ２μｍの第１の障壁層３が形成されるように調節する。厚さは、やはりサブトラクション法によって測定する。次いで第１のＲＧＢ感性層４（青感性層、中間層、緑感性層、紫外線吸収層、赤感性層、および紫外線吸収剤層からなる）、および第１の保護層５は、上記第３から第９のコーティングを形成するためのコーティング組成物を付着させ次いで付着させた組成物を凝縮し乾燥するステップをそれぞれ繰り返すことによって、第１の障壁層３の面に続けて形成する。第２の遮光層６、第２の障壁層７、第２のＲＧＢ感光層８、および第２の保護層９は、それぞれ上記第１の遮光層２、第１の障壁層３、第１のＲＧＢ感光層４、および第１の保護層５を形成するのと同じプロセスに従って、紙ベース、即ち支持基材１の第２の面に続けて形成する。それによって、図１に示される両面カラー印画紙試料が得られる。
【００７３】
このように得られた試料を、実施例１と同じ方法により試験し、その結果をＴａｂｌｅ  １（表４６）にまとめる。
【実施例３】
【００７４】
【表１９】
0005260754.tif 000030
【００７５】
【表２０】
0005260754.tif 000031
【００７６】
【表２１】
0005260754.tif 000032
【００７７】
【表２２】
0005260754.tif 000033
【００７８】
【表２３】
0005260754.tif 000034
【００７９】
【表２４】
0005260754.tif 000035
【００８０】
【表２５】
0005260754.tif 000036
【００８１】
【表２６】
0005260754.tif 000037
【００８２】
【表２７】
0005260754.tif 000038
【００８３】
上述の第１から第９のコーティングのそれぞれを形成するためのコーティング組成物を、それぞれ、上記表に列挙された各成分のコーティング量に従い調製する。２面、即ち第１の面およびこの第１の面の反対側の第２の面を有する紙ベースを、支持基材１として働くように提供する。遮光層を形成するためのコーティング組成物を、押出しコーティング法によって、支持基材の第１の面に均一に付着させる。付着した組成物を凝縮し、乾燥する。組成物のコーティング量は、厚さ３μｍおよび濃度１．６０である第１の遮光層２が形成されるように調節する。厚さおよび濃度は、サブトラクション法によって測定する。障壁層を形成するための組成物は、上記にて得られた第１の遮光層２の面に均一に付着させる。付着した組成物を凝縮し、乾燥する。組成物のコーティング量は、厚さ３μｍの第１の障壁層３が形成されるように調節する。厚さは、やはりサブトラクション法によって測定する。次いで第１のＲＧＢ感性層４（青感性層、中間層、緑感性層、紫外線吸収層、赤感性層、および紫外線吸収剤層からなる）、および第１の保護層５は、上記第３から第９のコーティングを形成するためのコーティング組成物を付着させ次いで付着させた組成物を凝縮し乾燥するステップをそれぞれ繰り返すことによって、第１の障壁層３の面に続けて形成する。第２の遮光層６、第２の障壁層７、第２のＲＧＢ感光層８、および第２の保護層９は、それぞれ上記第１の遮光層２、第１の障壁層３、第１のＲＧＢ感光層４、および第１の保護層５を形成するのと同じプロセスに従って、紙ベース、即ち支持基材１の第２の面に続けて形成する。それによって、図１に示される両面カラー印画紙試料が得られる。
【００８４】
このように得られた試料を、実施例１と同じ方法により試験し、その結果をＴａｂｌｅ  １（表４６）にまとめる。
【実施例４】
【００８５】
【表２８】
0005260754.tif 000039
【００８６】
【表２９】
0005260754.tif 000040
【００８７】
【表３０】
0005260754.tif 000041
【００８８】
【表３１】
0005260754.tif 000042
【００８９】
【表３２】
0005260754.tif 000043
【００９０】
【表３３】
0005260754.tif 000044
【００９１】
【表３４】
0005260754.tif 000045
【００９２】
【表３５】
0005260754.tif 000046
【００９３】
【表３６】
0005260754.tif 000047
【００９４】
上述の第１から第９のコーティングのそれぞれを形成するためのコーティング組成物を、それぞれ、上記表に列挙された各成分のコーティング量に従い調製する。２面、即ち第１の面およびこの第１の面の反対側の第２の面を有する紙ベースを、支持基材１として働くように提供する。遮光層を形成するためのコーティング組成物を、押出しコーティング法によって、支持基材の第１の面に均一に付着させる。付着した組成物を凝縮し、乾燥する。組成物のコーティング量は、厚さ４μｍおよび濃度２．１１である第１の遮光層２が形成されるように調節する。厚さおよび濃度は、サブトラクション法によって測定する。障壁層を形成するための組成物は、上記にて得られた第１の遮光層２の面に均一に付着させる。付着した組成物を凝縮し、乾燥する。組成物のコーティング量は、厚さ４μｍの第１の障壁層３が形成されるように調節する。厚さは、やはりサブトラクション法によって測定する。次いで第１のＲＧＢ感性層４（青感性層、中間層、緑感性層、紫外線吸収層、赤感性層、および紫外線吸収剤層からなる）、および第１の保護層５は、上記第３から第９のコーティングを形成するための組成物をそれぞれ付着させ、凝縮し、乾燥するステップを繰り返すことによって、第１の障壁層３の面に続けて形成する。第２の遮光層６、第２の障壁層７、第２のＲＧＢ感光層８、および第２の保護層９は、それぞれ上記第１の遮光層２、第１の障壁層３、第１のＲＧＢ感光層４、および第１の保護層５を形成するのと同じプロセスに従って、紙ベース、即ち支持基材１の第２の面に続けて形成する。それによって、図１に示される両面カラー印画紙試料が得られる。
【００９５】
このように得られた試料を、実施例１と同じ方法により試験し、その結果をＴａｂｌｅ  １（表４６）にまとめる。
【実施例５】
【００９６】
【表３７】
0005260754.tif 000048
【００９７】
【表３８】
0005260754.tif 000049
【００９８】
【表３９】
0005260754.tif 000050
【００９９】
【表４０】
0005260754.tif 000051
【０１００】
【表４１】
0005260754.tif 000052
【０１０１】
【表４２】
0005260754.tif 000053
【０１０２】
【表４３】
0005260754.tif 000054
【０１０３】
【表４４】
0005260754.tif 000055
【０１０４】
【表４５】
0005260754.tif 000056
【０１０５】
上述の第１から第９のコーティングのそれぞれを形成するためのコーティング組成物を、それぞれ、上記表に列挙された各成分のコーティング量に従い調製する。２面、即ち第１の面およびこの第１の面の反対側の第２の面を有する紙ベースを、支持基材１として働くように提供する。遮光層を形成するためのコーティング組成物を、押出しコーティング法によって、支持基材の第１の面に均一に付着させる。付着した組成物を凝縮し、乾燥する。組成物のコーティング量は、厚さ５μｍおよび濃度３．０１である第１の遮光層２が形成されるように調節する。厚さおよび濃度は、サブトラクション法によって測定する。障壁層を形成するための組成物は、上記にて得られた第１の遮光層２の面に均一に付着させる。付着した組成物を凝縮し、乾燥する。組成物のコーティング量は、厚さ５μｍの第１の障壁層３が形成されるように調節する。厚さは、やはりサブトラクション法によって測定する。次いで第１のＲＧＢ感性層４（青感性層、中間層、緑感性層、紫外線吸収層、赤感性層、および紫外線吸収剤層からなる）、および第１の保護層５は、上記第３から第９のコーティングを形成するためのコーティング組成物を付着させ、この組成物を凝縮し、乾燥するステップをそれぞれ繰り返すことによって、第１の障壁層３の面に続けて形成する。第２の遮光層６、第２の障壁層７、第２のＲＧＢ感光層８、および第２の保護層９は、それぞれ上記第１の遮光層２、第１の障壁層３、第１のＲＧＢ感光層４、および第１の保護層５を形成するのと同じプロセスに従って、紙ベース、即ち支持基材１の第２の面に続けて形成する。それによって、図１に示される両面カラー印画紙試料が得られる。
【０１０６】
このように得られた試料を実施例１と同じ方法で試験し、その結果をＴａｂｌｅ  １（表４６）にまとめる。
【０１０７】
【表４６】
0005260754.tif 000057
【０１０８】
Ｔａｂｌｅ  １（表４６）において、最小濃度は、露光値が０に等しいときの色濃度である。速度は、最小濃度よりも０．６高い色濃度を実現するのに必要な露光値の逆数であり、相対値として示される。標準試験片としての片面印画紙の速度は１００である。コントラストは、色濃度０．７を実現するのに必要な露光値の対数と、色濃度１．７を実現するのに必要な露光値の対数との間の差である。片面印画紙のコントラストは４０である。最大濃度は、必要な露光値の対数に関する色濃度の微分係数が０．０５以下である、色濃度である。片面印画紙の最大濃度は２．００である。
【０１０９】
Ｔａｂｌｅ  １（表４６）のデータから、本発明により生成された両面印画紙は、片面印画紙の場合と実質的に等しい写真特性を有し、両面露光カラー引伸ばし機に適用可能であることがわかる。そのような両面印画紙を使用することにより、従来の片面印画紙で得られた画像と同様に色が豊富で、色域が広く、画像階調が多様で、解像度が高い両面画像を、得ることができる。さらに、本発明により生成された両面印画紙を使用することにより、露光効率が改善され、コストが削減され、製紙用パルプ源が節約される。さらに、本発明により生成された両面印画紙は、環境保護に好ましく、実用化するのが容易であり、見たり、束ねたり、使用するのに都合がよい。
【符号の説明】
【０１１０】
１  支持基材
２  第１の遮光層
３  第１の障壁層
４  第１の感光層
５  第１の保護層
６  第２の遮光層
７  第２の障壁層
８  第２の感光層
９  第２の保護層
【図１】
0005260754.tif 000058